(57)【要約】【課題】加工中は冷間加工性に優れ、加工後は良好な硬さを示す高速冷間加工用鋼を提供すること。【解決手段】Ｃ：０．０３％〜０．６％、Ｓｉ：０．００５〜０．６％、Ｍｎ：０．０５〜２％、Ｐ：０．０５％以下、Ｓ：０．０５％以下、Ｎ：０．００８〜０．０４％、をそれぞれ含有し、残部は鉄及び不可避的不純物からなり、該不純物において、Ａｌ：０．００１％以下、Ｔｉ：０．００２％以下、Ｎｂ：０．００１％以下、Ｖ：０．００１％以下、Ｚｒ：０．００１％以下、Ｂ：０．０００１％以下、Ｔａ：０．０００１％以下、Ｈｆ：０．０００１％以下を満たし、かつ、１４［Ａｌ］／２７＋１４［Ｔｉ］／４７．９＋１４［Ｎｂ］／９２．９＋１４［Ｖ］／５０．９＋１４［Ｚｒ］／９１．２＋１４［Ｂ］／１０．８＋１４［Ｔａ］／１８０．９＋１４［Ｈｆ］／１７８．５≦０．００２％を満足する高速冷間加工用鋼を製造する。【選択図】なし【特許請求の範囲】
【請求項１】
Ｃ：０．０３％〜０．６％（質量％の意味、以下同じ）、
Ｓｉ：０．００５〜０．６％、
Ｍｎ：０．０５〜２％、
Ｐ：０．０５％以下（０％を含まない）、
Ｓ：０．０５％以下（０％を含まない）、
Ｎ：０．００８〜０．０４％、
をそれぞれ含有し、残部は鉄及び不可避的不純物からなり、該不純物において、
Ａｌ：０．００１％以下（０％を含む）、
Ｔｉ：０．００２％以下（０％を含む）、
Ｎｂ：０．００１％以下（０％を含む）、
Ｖ：０．００１％以下（０％を含む）、
Ｚｒ：０．００１％以下（０％を含む）、
Ｂ：０．０００１％以下（０％を含む）、
Ｔａ：０．０００１％以下（０％を含む）、
Ｈｆ：０．０００１％以下（０％を含む）、
を満たし、かつ下記（１）式を満足していることを特徴とする高速冷間加工用鋼。
１４［Ａｌ］／２７＋１４［Ｔｉ］／４７．９＋１４［Ｎｂ］／９２．９＋１４［Ｖ］／５０．９＋１４［Ｚｒ］／９１．２＋１４［Ｂ］／１０．８＋１４［Ｔａ］／１８０．９＋１４［Ｈｆ］／１７８．５≦０．００２％      ・・・・（１）式
［式（１）中、［  ］は各元素の鋼中の全含有量（質量％）を表す。］
【請求項２】
固溶状態としてのＮの含有量が０．００６％以上である請求項１に記載の高速冷間加工用鋼。
【請求項３】
さらに、Ｃｒ：２％以下（０％を含まない）を含有する請求項１または請求項２に記載の高速冷間加工用鋼。
【請求項４】
さらに、Ｃｕ：５％以下（０％を含まない）を含有する請求項１ないし請求項３のいずれかに記載の高速冷間加工用鋼。
【請求項５】
さらに、Ｎｉ：５％以下（０％を含まない）および／またはＣｏ：５％以下（０％を含まない）を含有する請求項１ないし請求項４のいずれかに記載の高速冷間加工用鋼。
【請求項６】
さらに、Ｍｏ：２％以下（０％を含まない）および／またはＷ：２％以下（０％を含まない）を含有する請求項１ないし請求項５のいずれかに記載の高速冷間加工用鋼。
【請求項７】
さらに、
Ｃａ：０．０５％以下（０％を含まない）、
希土類元素（ＲＥＭ）：０．０５％以下（０％を含まない）、
Ｍｇ：０．０２％以下（０％を含まない）、
Ｌｉ：０．０２％以下（０％を含まない）、
Ｐｂ：０．１％以下（０％を含まない）、
Ｂｉ：０．１％以下（０％を含まない）、
よりなる群から選ばれる少なくとも１種を含有する請求項１ないし請求項６のいずれかに記載の高速冷間加工用鋼。
【請求項８】
請求項１ないし請求項７のいずれかに記載の高速冷間加工用鋼を加工温度２００℃以下で高速冷間加工することを特徴とする高速冷間加工部品の製造方法。
【請求項９】
請求項１ないし請求項７のいずれかに記載の高速冷間加工用鋼を歪み速度が１００／秒以上で高速冷間加工することを特徴とする高速冷間加工部品の製造方法。
【請求項１０】
請求項１ないし請求項９のいずれかに記載の高速冷間加工用鋼を加工温度２００℃以下、歪み速度１００／ｓ以上で高速冷間加工することにより製造される高速冷間加工部品であって、高速冷間加工後の部品強度（Ｈ）、及び高速冷間加工中の変形抵抗の最大値（ＤＲ）が下記（２）式を満たしていることを特徴とする高速冷間加工部品。
Ｈ≧（ＤＲ＋１０００）／６      ・・・（２）式
但し、Ｈ：部品強度（Ｈｖ）、ＤＲ：変形抵抗（ＭＰａ）
【発明の詳細な説明】
【技術分野】
【０００１】
本発明は、ボルト・ナットなどの機械部品、特に自動車用の部品を製造するために有用な冷間加工用鋼、特に冷間加工用線材または棒鋼に関するものである。本発明は、前記冷間加工用鋼から得られる冷間加工部品も提供する。
【背景技術】
【０００２】
近年、環境保護の観点から、自動車などの車両の燃費向上を意図した部品の軽量化の要望が高まっている。一般的な高強度部品は、鉄に添加する合金元素量を高めることによって部品としての強度を確保している。
【０００３】
冷間加工（ここでは２００℃以下の雰囲気における加工）は、熱間加工や温間加工に比較して、生産性が高い、寸法精度が良い、鋼材の歩留が良好といった利点を有するため、各種部品の製造に幅広く用いられている。また、生産性を更に向上すべく、高速加工化の動向にある。
【０００４】
このような背景の下、冷間加工に使用される鋼は、冷間加工時の変形抵抗が低く、加工中に変形能が低下しないことが必要とされる。鋼の変形抵抗が高いと、冷間加工に使用する金型の寿命低下を招き、一方、変形能が低いと冷間加工時に割れが発生しやすくなるからである。
【０００５】
鋼の変形抵抗を低下させ、変形能を向上させるためには、Ｃ、Ｓｉ、Ｍｎ等の添加元素を低減させればよいことが知られている。しかしながら、単純に添加元素を低減し、変形抵抗を低減させると、金型の寿命は改善できるものの、加工後に必要な部品強度が得られないという問題が生じる。そのため、従来、鋼を所定形状に冷間加工した後は、所定の部品強度（硬度）を確保するために、焼入れ焼戻し等の熱処理が施されていた。
【０００６】
しかしながら、部品加工後に熱処理を施すと、部品寸法が変化してしまうため、そこから更に切削などの部品加工を行なわなければならなくなる。生産性向上や省エネルギーのためには、所定の部品強度を確保すると同時に、熱処理やその後の加工を省略できるような解決策が望まれている。
【０００７】
以上のような背景の下、特許文献１は、加工中の変形抵抗の増大を抑制するために、フェライト粒内に微細な窒化物を析出させ、これを核としてセメンタイトなどのＣ化合物を析出させることについて開示している。
【０００８】
特許文献２は、Ｎおよび固溶Ａｌ量を制御してＮをＡｌＮとして固定し、更に時効処理によりＣをＣ化合物として析出させることで、固溶Ｃおよび固溶Ｎによる時効硬化を抑制できることを開示している。
【０００９】
上記の特許文献１および２の方法では、動的歪み時効を抑制し、変形抵抗の増加を抑制するため、フェライト粒内に固溶Ｎおよび固溶ＣをＮ化合物およびＣ化合物として固定化している。固溶Ｎを固定するためには、Ｎ化合物形成元素であるＡｌを添加する必要がある。実施例のように、Ａｌが０．０３９〜０．０４５％あれば、Ｎ量が０．０１５％であっても、固溶Ｎは殆ど存在しないものと考えられる。また、Ｎ化合物は、析出強化や結晶粒粗大化の抑制効果があるため、動的歪み時効以外の要因によって変形抵抗を増大させてしまうということも考えられる。
【００１０】
特許文献３は、固溶軟化作用を有するＣｒを添加することとＡｌを添加することによる固溶Ｎの固定化で、冷間加工時の変形抵抗を低減する方法が開示されている。しかしながら、当該方法ではＡｌを添加することで固溶ＮがＮ化合物として固定化されているため、特許文献１および２と同様に固溶Ｎがほとんど存在しないものと考えられる。また、特許文献１および２と同様に、Ｎ化合物は、析出強化や結晶粒粗大化の抑制効果があるため、動的歪み時効以外の要因によって変形抵抗を増大させてしまうということも考えられる。
【００１１】
冷間加工後の冷間加工部品は、所定の部品強度を確保するために硬化熱処理、例えば焼入れ焼戻しが行なわれることがあるが、上述したように、生産性向上および省エネルギーの観点から、焼入れ焼戻しの熱処理を省略することが求められている。
【００１２】
例えば、特許文献４では、冷間加工後の発熱温度から常温まで５０〜７０℃／ｈｒの冷却速度で冷却することにより、冷間加工後の時効硬化処理（焼入れ焼戻し）を省略できる方法を開示している。
【特許文献１】特許第３５１５９２３号公報
【特許文献２】特開昭６０−８２６１８号公報
【特許文献３】特公昭５７−６０４１６号公報
【特許文献４】特開２００３−２６６１４４号公報
【発明の開示】
【発明が解決しようとする課題】
【００１３】
冷間加工性（変形抵抗および変形能）と冷間加工後の部品強度は相反する性質である。所定の部品強度を確保させると、金型寿命が劣化し、加工中に割れが生じ易くなる。一方、金型寿命を改善するため冷間加工性を向上させると、所定の部品強度が確保できなくなる。従来、これらの両者の特性が共に良好な非調質型の冷間加工用鋼は得られていない。そこで本発明の目的は、加工後には良好な部品強度を示す一方で、加工中は冷間加工性に優れる冷間加工用鋼、特に冷間加工用線材または棒鋼を提供することである。
【課題を解決するための手段】
【００１４】
上記目的を達成し得た本発明の高速冷間加工用鋼は、
Ｃ：０．０３％〜０．６％（質量％の意味、以下同じ）、
Ｓｉ：０．００５〜０．６％、
Ｍｎ：０．０５〜２％、
Ｐ：０．０５％以下（０％を含まない）、
Ｓ：０．０５％以下（０％を含まない）、
Ｎ：０．００８〜０．０４％、
をそれぞれ含有し、残部は鉄及び不可避的不純物からなり、該不純物において、
Ａｌ：０．００１％以下（０％を含む）、
Ｔｉ：０．００２％以下（０％を含む）、
Ｎｂ：０．００１％以下（０％を含む）、
Ｖ：０．００１％以下（０％を含む）、
Ｚｒ：０．００１％以下（０％を含む）、
Ｂ：０．０００１％以下（０％を含む）、
Ｔａ：０．０００１％以下（０％を含む）、
Ｈｆ：０．０００１％以下（０％を含む）、
を満たし、かつ下記（１）式を満足する。
１４［Ａｌ］／２７＋１４［Ｔｉ］／４７．９＋１４［Ｎｂ］／９２．９＋１４［Ｖ］／５０．９＋１４［Ｚｒ］／９１．２＋１４［Ｂ］／１０．８＋１４［Ｔａ］／１８０．９＋１４［Ｈｆ］／１７８．５≦０．００２％      ・・・式（１）
［式（１）中、［  ］は各元素の鋼中の全含有量（質量％）を表す。］
【００１５】
上記高速冷間加工用鋼は、固溶状態としてのＮの含有量が０．００６％以上であることが好ましい。
【００１６】
上記高速冷間加工用鋼は、さらに、Ｃｒ：２％以下（０％を含まない）を含有することが好ましい。
【００１７】
上記高速冷間加工用鋼は、さらに、Ｃｕ：５％以下（０％を含まない）を含有することが好ましい。
【００１８】
上記高速冷間加工用鋼は、さらに、Ｎｉ：５％以下（０％を含まない）および／またはＣｏ：５％以下（０％を含まない）を含有することが好ましい。
【００１９】
上記高速冷間加工用鋼は、さらに、Ｍｏ：２％以下（０％を含まない）および／またはＷ：２％以下（０％を含まない）を含有することが好ましい。
【００２０】
上記高速冷間加工用鋼は、さらに、
Ｃａ：０．０５％以下（０％を含まない）、
希土類元素（ＲＥＭ）：０．０５％以下（０％を含まない）、
Ｍｇ：０．０２％以下（０％を含まない）、
Ｌｉ：０．０２％以下（０％を含まない）、
Ｐｂ：０．１％以下（０％を含まない）、
Ｂｉ：０．１％以下（０％を含まない）、
よりなる群から選ばれる少なくとも１種を含有することが好ましい。
【００２１】
上記高速冷間加工用鋼は、加工温度２００℃以下で高速冷間加工されることが推奨される。
【００２２】
上記高速冷間加工用鋼は、歪み速度が１００／秒以上で高速冷間加工されることが推奨される。
【００２３】
上記高速冷間加工用鋼を加工温度２００℃以下、歪み速度１００／ｓ以上で高速冷間加工することにより、高速冷間加工後の部品強度（Ｈ）、及び高速冷間加工中の変形抵抗の最大値（ＤＲ）が下記（２）式を満足することが好ましい。
Ｈ≧（ＤＲ＋１０００）／６      ・・・（２）式
但し、Ｈ：部品強度（Ｈｖ）、ＤＲ：変形抵抗（ＭＰａ）
【発明の効果】
【００２４】
本発明の高速冷間加工用鋼は、（ａ）窒素と結合し易く、固溶Ｎを減らしてしまう元素を低減させているため、固溶Ｎ量が多く、冷間加工後の焼入れ焼戻しの熱処理を省略しても、冷間加工後に所定の部品強度を確保することができる。また、本発明の高速冷間加工用鋼は、（ｂ）その用途を、高速冷間加工（好ましくは歪み速度が１００／ｓ以上である冷間加工）に限定され、且つ（ｃ）化学成分量が適正化されているので、良好な冷間加工性を示す。
【発明を実施するための最良の形態】
【００２５】
本発明の高速冷間加工用鋼は、窒素と結合し易く、固溶Ｎを減らしてしまう元素を低減させることに大きな特徴を有する。この特徴によって、固溶Ｎを多く確保でき、高い部品強度が確保できている鋼部品に良好な冷間加工性を与えることができる。
【００２６】
しかしながら、一般的に、多量の固溶Ｎを含有することは、鋼材の変形抵抗を増大させ金型寿命を劣化させると共に部品に割れが生じるなどの弊害を招くと考えられている。本発明は、高速で且つ冷間での加工を行なうことにより、良好な冷間加工性を維持することを特徴とする。即ち、本発明の鋼は、高速冷間加工という用途に限定され用いられることを特徴としている。（ａ）固溶Ｎを多く含有させることで冷間加工後の部品強度を向上させ、且つ、（ｂ）高速冷間加工により固溶Ｎの弊害を抑制して良好な冷間加工性を維持するという技術思想は、従来には無いものである。
また、高速で冷間加工を行なうことは、部品の生産性向上および省エネルギー化に寄与することができる。
【００２７】
＜高速冷間加工用鋼の化学成分＞
本発明の高速冷間加工用鋼は、良好な冷間加工性を達成するために、化学成分量が適正化されていることが特徴の一つであるので、以下、鋼の化学成分および固溶Ｎ量について説明する。
【００２８】
（Ｃ：０．０３〜０．６％）
Ｃは、高速冷間加工部品の強度を確保するために必要な元素である。そこでＣ量を０．０３％以上と定めた。より好ましくは０．０４％以上、さらに好ましくは０．０５％以上である。一方、Ｃ量が多すぎると被削性および冷間加工性が劣化する。そこでＣ量の上限を０．６％と定めた。より好ましい上限は、０．５％、さらに好ましくは０．４％である。
【００２９】
（Ｓｉ：０．００５〜０．６％）
Ｓｉは製鋼過程において脱酸剤として使用される元素である。Ｓｉ量が少ないと、脱酸が不足することによって、凝固過程でガスが発生し、これらが欠陥として作用しやすくなるため、変形能を劣化させる。この効果を有効に発揮させる為には０．００５％以上添加する必要がある。より好ましい下限は、０．０１％である。しかしながら、Ｓｉの過剰な添加は、脱酸の効果が飽和し、且つ冷間加工性が劣化する。そのため、上限を０．６％とする。より好ましい上限は、０．５％である。
【００３０】
（Ｍｎ：０．０５〜２％）
Ｍｎは製鋼過程において脱酸・脱硫元素として有効な元素である。Ｍｎ量が少ないと、結晶粒界にＦｅＳが膜状に析出し、粒界強度を著しく低下させ、変形能を劣化させる。脱酸・脱硫の効果を有効に発揮させる為にはＭｎを０．０５％以上添加する必要がある。より好ましい下限は、０．１％である。しかしながら、Ｍｎの過剰な添加は、冷間加工性を劣化させるため、その上限を２％とする。より好ましい上限は、１．５％である。
【００３１】
（Ｐ：０．０５％以下（０％を含まない））
Ｐは不可避的に不純物として含有される元素であるが、Ｐがフェライトに含有されるとフェライト粒界に偏析するので、冷間加工性を劣化させる。また、Ｐはフェライトを固溶強化させ、変形抵抗を増大させる。従って、冷間加工性の観点からは極力低減することが望ましいが、極端な低減は製鋼コストの増加を招く。そのため、冷間加工性および工程能力を考慮して、上限を０．０５％とした。より好ましくは、０．０３％以下とするのが良い。但し、Ｐ量を０とすることは、工業的に困難である。
【００３２】
（Ｓ：０．０５％以下（０％を含まない））
Ｓは不可避的に不純物として含有する元素であるが、ＭｎＳの介在物を形成し、変形能を劣化させる。従って、極力低減することが望ましいので、変形能の観点から上限を０．０５％とした。好ましい範囲は、０．０３％以下である。一方、Ｓは被削性の向上には有効な元素であり、積極的に含有させる場合もある。被削性を考慮すると、Ｓは、好ましくは０．００２％以上、より好ましくは０．００６％以上含有させることが推奨される。
【００３３】
（Ｎ：０．００８〜０．０４％）
ここでは、鋼中の全Ｎ量について説明する。Ｎ（窒素）は、鋼中に固溶して、冷間加工後の部品強度を向上させる効果を有し、本発明において重要な元素である。しかしながら、鋼中の全Ｎ量が過剰であると、固溶Ｎ量が過剰となり、冷間加工時に割れが生じることがある。更に、鋼材の内部欠陥や、連続鋳造時のスラブ割れも発生しやすくなる。そこで、鋼の変形能、材質の安定性および連続鋳造時の歩留まり向上の観点から、鋼中の全Ｎ量の上限を０．０４％と定めた。より好ましい上限は、０．０３％である。一方、全Ｎ量の下限は、固溶Ｎ量を確保するために、０．００８％以上、より好ましくは０．００９％以上含有させる。
【００３４】
本発明の鋼の基本成分組成は、上記の通りであり、残部は実質的に鉄である。ただし、原料、資材、製造整備などの状況によって持ち込まれ、本発明の効果に悪影響を及ぼさない範囲の不可避的不純物が鋼中に含まれることは、当然に許容される。しかし、この不可避的不純物の中でも、特に、Ａｌ、Ｔｉ、Ｎｂ、Ｖ、Ｚｒ、Ｂ、Ｔａ、Ｈｆは、固溶Ｎと結合し易く、鋼中の固溶Ｎ量を減らしてしまう作用を持つため、これらの元素が含有される場合の含有量を下記の通り規定した。
【００３５】
（Ａｌ：０．００１％以下（０％を含む））
Ａｌは固溶Ｎと結合し、固溶Ｎ量を減少させ、ＡｌＮを形成する。このＡｌＮは、鋼の析出強化や結晶粒粗大化防止に作用するので、変形抵抗を増大させる。そのため、Ａｌ量は低ければ低い程良いので、０．００１％以下とした。より好ましくは０．０００５％以下、最も好ましくは０％である。
【００３６】
（Ｔｉ：０．００２％以下（０％を含む））
Ｔｉは固溶Ｎと結合し、固溶Ｎ量を減少させ、ＴｉＮを形成する。このＴｉＮは、鋼の析出強化や結晶粒粗大化防止に作用するので、変形抵抗を増大させる。そのため、Ｔｉ量は低ければ低い程良いので、０．００２％以下とした。より好ましくは０．００１％以下、最も好ましくは０％である。
【００３７】
（Ｎｂ：０．００１％以下（０％を含む））
Ｎｂは固溶Ｎと結合し、固溶Ｎ量を減少させ、ＮｂＮを形成する。このＮｂＮは、鋼の析出強化や結晶粒粗大化防止に作用するので、変形抵抗を増大させる。そのため、Ｎｂ量は低ければ低い程良いので、０．００１％以下とした。より好ましくは０．０００５％以下、最も好ましくは０％である。
【００３８】
（Ｖ：０．００１％以下（０％を含む））
Ｖは固溶Ｎと結合し、固溶Ｎ量を減少させ、ＶＮを形成する。このＶＮは、鋼の析出強化や結晶粒粗大化防止に作用するので、変形抵抗を増大させる。そのため、Ｖ量は低ければ低い程良いので、０．００１％以下とした。より好ましくは０．０００５％以下、最も好ましくは０％である。
【００３９】
（Ｚｒ：０．００１％以下（０％を含む））
Ｚｒは固溶Ｎと結合し、固溶Ｎ量を減少させ、ＺｒＮを形成する。このＺｒＮは、鋼の析出強化や結晶粒粗大化防止に作用するので、変形抵抗を増大させる。そのため、Ｚｒ量は低ければ低い程良いので、０．００１％以下とした。より好ましくは０．０００５％以下、最も好ましくは０％である。
【００４０】
（Ｂ：０．０００１％以下（０％を含む））
Ｂは固溶Ｎと結合し、固溶Ｎ量を減少させ、ＢＮを形成する。このＢＮは、鋼の析出強化や結晶粒粗大化防止に作用するので、変形抵抗を増大させる。そのため、Ｂ量は低ければ低い程良いので、０．０００１％以下とした。より好ましくは０．００００５％以下、最も好ましくは０％である。
【００４１】
（Ｔａ：０．０００１％以下（０％を含む））
Ｔａは固溶Ｎと結合し、固溶Ｎ量を減少させ、ＴａＮを形成する。このＴａＮは、鋼の析出強化や結晶粒粗大化防止に作用するので、変形抵抗を増大させる。そのため、Ｔａ量は低ければ低い程良いので、０．０００１％以下とした。より好ましくは０．００００５％以下、最も好ましくは０％である。
【００４２】
（Ｈｆ：０．０００１％以下（０％を含む））
Ｈｆは固溶Ｎと結合し、固溶Ｎ量を減少させ、ＨｆＮを形成する。このＨｆＮは、鋼の析出強化や結晶粒粗大化防止に作用するので、変形抵抗を増大させる。そのため、Ｈｆ量は低ければ低い程良いので、０．０００１％以下とした。より好ましくは０．００００５％以下、最も好ましくは０％である。
【００４３】
Ａｌ、Ｔｉ、Ｎｂ、Ｖ、Ｚｒ、Ｂ、Ｔａ、Ｈｆの含有量は、個々には上記の規定以下とする必要があるが、鋼中に十分な固溶Ｎ量を確保するためには、下記（１）式の関係を満たしておく必要がある。
１４［Ａｌ］／２７＋１４［Ｔｉ］／４７．９＋１４［Ｎｂ］／９２．９＋１４［Ｖ］／５０．９＋１４［Ｚｒ］／９１．２＋１４［Ｂ］／１０．８＋１４［Ｔａ］／１８０．９＋１４［Ｈｆ］／１７８．５≦０．００２％      ・・・（１）式
【００４４】
例えば、（１４［Ａｌ］／２７）の項は、ＡｌＮの形態で鋼中に存在する窒素量を示す項であり、（１）式の左辺全体では、Ａｌ、Ｔｉ、Ｎｂ、Ｖ、Ｚｒ、Ｂ、Ｔａ、Ｈｆのいずれかと結合した状態の窒素量の合計（鋼中のＮ化合物量の合計）を表すものである。したがって、固溶Ｎ量を確保するためには、Ｎ化合物量は小さい方が好ましいため、０．００２％以下とした。より好ましくは０．００１８％以下、さらに好ましくは０．００１６％以下である。
【００４５】
以上のように（１）式を満たせば、基本的には製造工程に依存することなく、鋼中の固溶Ｎ量を確保することができる。
【００４６】
（固溶Ｎ：０．００６％以上）
固溶Ｎは、上述したように、高速冷間加工後の部品強度を向上させる効果を有する。高速冷間加工後の部品強度の上昇効果を十分に確保するために、その下限を０．００６％と定めた。好ましい下限は、０．００７％、さらに好ましい下限は、０．００８％である。一方、固溶Ｎ量が過剰になると、変形能が劣化する。そのため、固溶Ｎ量は、好ましくは０．０３５％以下、より好ましくは０．０３０％以下、さらに好ましくは０．０２５％以下である。なお、固溶Ｎ量は、当然のことながら、鋼中の全Ｎ量を超えることはない。ここで、本発明における「固溶Ｎ量」の値は、ＪＩＳ  Ｇ  １２２８に準拠し、鋼中の全Ｎ量から全Ｎ化合物を差し引くことで鋼中の固溶Ｎ量を算出することができる。
【００４７】
（ａ）鋼中の全Ｎ量は、不活性ガス融解法−熱伝導度法を用いる。供試鋼素材からサンプルを切り出し、サンプルをるつぼに入れ、不活性ガス気流中で融解してＮを抽出し、熱伝導度セルに搬送して熱伝導度の変化を測定する。
【００４８】
（ｂ）鋼中の全Ｎ化合物量は、アンモニア蒸留分離インドフェノール青吸光光度法を用いる。供試鋼素材からサンプルを切り出し、１０％ＡＡ系電解液（鋼表面に不働態皮膜を生成させない非水溶媒系の電解液であり、具体的には１０％アセチルアセトン、１０％塩化テトラメチルアンモニウム、残部：メタノール）中で、定電流電解を行なう。約０．５ｇサンプルを溶解させ、不溶解残渣（Ｎ化合物）を穴サイズが０．１μｍのポリカーボネート製のフィルタでろ過する。不溶解残渣を硫酸、硫酸カリウム及び純Ｃｕチップ中で加熱して分解し、ろ液に合わせる。この溶液を水酸化ナトリウムでアルカリ性にした後、水蒸気蒸留を行い、留出したアンモニアを希硫酸に吸収させる。フェノール、次亜塩素酸ナトリウム及びペンタシアノニトロシル鉄（ＩＩＩ）酸ナトリウムを加えて青色錯体を生成させ、光度計を用いて、その吸光度を測定する。
【００４９】
以上の方法によって測定したＮ化合物量を鋼中の全Ｎ量から差し引くことで鋼中の固溶Ｎ量を算出する。
【００５０】
さらに本発明の高速冷間加工用鋼は、必要に応じて、以下の任意元素を含有していても良い。
【００５１】
（Ｃｒ：２％以下（０％を含まない））
Ｃｒは、結晶粒界の強度を高めることにより鋼の変形能を向上させる元素である。そこで必要に応じて、Ｃｒを好ましくは０．１％以上、より好ましくは０．２％以上含有させることが推奨される。しかし、Ｃｒは過剰になると変形抵抗を増大し、冷間加工性が低下する。従って、Ｃｒを含有させる場合、２％以下、好ましくは１．５％以下、より好ましくは１％以下である。
【００５２】
（Ｃｕ：５％以下（０％を含まない））
Ｃｕは、鋼材を歪み時効させ硬化させる作用を有するので、加工後の部品強度を向上させることができる。そこで必要に応じて、好ましくは０．１％以上、より好ましくは０．５％以上を含有させることが推奨される。しかしながら、過剰に添加しても、その効果が飽和し、含有量に見合う効果が期待できず経済的に不利になる上、冷間加工性の劣化を招く、部品の表面性状を悪化させるなどの不具合が生じる。このため、Ｃｕの上限は５％とした。好ましくは４％以下、より好ましくは３％以下である。
【００５３】
（Ｎｉ：５％以下（０％を含まない）および／またはＣｏ：５％以下（０％を含まない））
Ｎｉは、フェライト−パーライト鋼の変形能を向上させるのに有効である。また、Ｃｕ添加時に鋼材表面に発生する表面欠陥の防止に有効である。そこで必要に応じて、好ましくは０．１％以上、より好ましくは０．５％以上を含有させることが推奨される。そのため、Ｃｕを添加した時には、Ｃｕ量と同量か、Ｃｕ量の７割以上添加するのが望ましい。しかしながら、５％を超えて添加しても、効果が飽和し添加量に見合う効果が期待できず経済的に不利となる上、逆に冷間加工性が劣化する。そのため、Ｎｉ量の上限は５％とした。Ｎｉ量は、好ましくは４％以下、より好ましくは３％以下である。
【００５４】
Ｃｏは、Ｎｉと同様にフェライト−パーライト鋼の変形能を向上させるのに有効である。そこで必要に応じて、好ましくは０．１％以上、より好ましくは０．５％以上を含有させることが推奨される。しかしながら、５％を超えると、鋳造、圧延等の製造工程で粒界強度を低下させ、割れが生じ易くなるため、Ｃｏ量の上限は５％とした。Ｃｏ量は、好ましくは４％以下、より好ましくは３％以下である。
【００５５】
（Ｍｏ：２％以下（０％を含まない）および／またはＷ：２％以下（０％を含まない））
Ｍｏは、加工後の硬さ及び変形能を増加させる作用を有している。そこで必要に応じて、好ましくは０．０４％以上、より好ましくは０．０８％以上を含有させることが推奨される。しかしながら、２％を超える添加は冷間加工性を劣化させる。そのため、Ｍｏ量の上限は２％とした。Ｍｏ量は、好ましくは１．５％以下、より好ましくは１％以下である。
【００５６】
Ｗは、Ｍｏと同様に加工後の硬さ及び変形能を増加させる作用を有している。そこで必要に応じて、好ましくは０．０４％以上、より好ましくは０．０８％以上を含有させることが推奨される。しかしながら、２％を超える添加は冷間加工性を劣化させる。そのため、Ｗ量の上限は２％とした。Ｗ量は、好ましくは１．５％以下、より好ましくは１％以下である。
【００５７】
（Ｃａ：０．０５％以下（０％を含まない）、希土類元素（ＲＥＭ）：０．０５％以下（０％を含まない）、Ｍｇ：０．０２％以下（０％を含まない）、Ｌｉ：０．０２％以下（０％を含まない）、Ｐｂ：０．１％以下（０％を含まない）、およびＢｉ：０．１％以下（０％を含まない）よりなる群から選ばれる少なくとも１種）
Ｃａは、ＭｎＳ等の硫化化合物系介在物を球状化させ、鋼の変形能を高めると共に、被削性向上に寄与する元素である。そこで必要に応じて、好ましくは０．００５％以上、より好ましくは０．０１％以上を含有させることが推奨される。しかしながら、過剰に添加してもその効果が飽和し、添加量に見合う効果が期待できず経済的に不利である。そのため、Ｃａの上限は０．０５％とした。好ましくは０．０４％以下、より好ましくは０．０３％以下である。
【００５８】
ＲＥＭは、Ｃａと同様にＭｎＳ等の硫化化合物系介在物を球状化させ、鋼の変形能を高めると共に、被削性向上に寄与する元素である。そこで必要に応じて、好ましくは０．００５％以上、より好ましくは０．０１％以上を含有させることが推奨される。しかしながら、過剰に添加してもその効果が飽和し、添加量に見合う効果が期待できず経済的に不利である。そのため、ＲＥＭの上限は０．０５％とした。好ましくは０．０４％以下、より好ましくは０．０３％以下である。
【００５９】
Ｍｇは、Ｃａと同様にＭｎＳ等の硫化化合物系介在物を球状化させ、鋼の変形能を高めると共に、被削性向上に寄与する元素である。そこで必要に応じて、好ましくは０．００２％以上、より好ましくは０．００５％以上を含有させることが推奨される。しかしながら、過剰に添加してもその効果が飽和し、添加量に見合う効果が期待できず経済的に不利である。そのため、Ｍｇ量の上限は０．０２％とした。好ましくは０．０１８％以下、より好ましくは０．０１５％以下である。
【００６０】
Ｌｉは、Ｃａと同様にＭｎＳ等の硫化化合物系介在物を球状化させ、鋼の変形能を高めることができる。また、Ａｌ系酸化物を低融点化し、無害化することで、被削性も向上させることができる。そこで必要に応じて、好ましくは０．００２％以上、より好ましくは０．００５％以上を含有させることが推奨される。しかしながら、過剰に添加してもその効果が飽和し、添加量に見合う効果が期待できず経済的に不利である。そのため、Ｌｉの上限は０．０２％とした。好ましくは０．０１８％以下、より好ましくは０．０１５％以下である。
【００６１】
Ｐｂは、被削性向上元素である。そこで必要に応じて、好ましくは０．０１％以上、より好ましくは０．０２％以上を含有させることが推奨される。しかしながら、０．１％を超えると圧延疵等の製造上の問題を生じる。そのため、Ｐｂの上限は０．１％とした。好ましくは０．０９％以下、より好ましくは０．０８％以下である。
【００６２】
ＢｉはＰｂと同様に、被削性の向上に有効である。そこで必要に応じて、好ましくは０．０１％以上、より好ましくは０．０２％以上を含有させることが推奨される。しかしながら、０．１％を超えるとその効果が飽和する。そのため、Ｂｉの上限は０．１％とした。好ましくは０．０９％以下、より好ましくは０．０８％以下である。
【００６３】
＜高速冷間加工部品の製造方法＞
本発明は、上記化学成分を含有し、上記（１）式を満たす鋼を高速冷間加工に供することを特徴の１つとしている。本発明の鋼は、固溶Ｎを比較的多量に含有するが、それにもかかわらず、良好な冷間加工性を維持するためには、本発明の鋼を、好ましくは１００／ｓ以上、より好ましくは１５０／ｓ以上、さらに好ましくは２００／ｓ以上の歪み速度で冷間加工することが推奨される。一方、歪み速度が速すぎると、断熱的な温度上昇が生じ、割れが発生しやすくなるため、歪み速度の上限値は、好ましくは５００／ｓ以下、より好ましくは４５０／ｓ以下、さらに好ましくは４００／ｓ以下である。
【００６４】
また、加工の際の温度も冷間加工性に影響するため、加工温度の上限値は、好ましくは２００℃、より好ましくは１８０℃、さらに好ましくは１６０℃に設定することが奨励される。加工温度が高すぎると変形中に動的歪み時効が発生し、変形抵抗が上昇し、金型寿命が劣化するからである。一方、冷間加工は通常、室温で実施されるが、０℃を下回ると温度依存性の影響により変形抵抗が逆に高くなってしまうため、加工温度の好ましい下限は０℃とする。なお、加工温度は、加工の際の雰囲気温度のことである。
【００６５】
以上のようにして製造される鋼材（例えば線材および棒鋼）は、その後、上述される条件で高速冷間加工され、ボルトやナット等の部品、その他の機械部品となる。ここでの冷間加工法には、冷間鍛造、冷間圧造、冷間転造、冷間引き抜き、冷間押し出し等の冷間加工が含まれる。また、部品の加工に必要であれば、伸線、圧延等の加工も行なってよい。
高速冷間加工により製造される部品は、部品強度と高速冷間加工中の変形抵抗のバランスが適切なものであることが望ましく、高速冷間加工用鋼を加工温度２００℃以下、歪み速度１００／ｓ以上で高速冷間加工した場合、高速冷間加工後の部品強度（Ｈ）、及び高速冷間加工中の変形抵抗の最大値（ＤＲ）が下記（２）式を満たしていることが好ましい。
Ｈ≧（ＤＲ＋１０００）／６・・・（２）式
但し、Ｈ：部品強度（Ｈｖ）、ＤＲ：変形抵抗（ＭＰａ）である。
【実施例】
【００６６】
以下、実施例を挙げて本発明をより具体的に説明するが、本発明は以下の実施例によって制限を受けるものではなく、発明内容に適合し得る範囲で変更を加えて実施することも可能であり、それらはいずれも本発明の技術的範囲に包含される。
【００６７】
まず、表１および表２に記載の化学成分（単位は質量％）からなる鋼記号１Ａ〜３Ｓの供試鋼（便宜上、後述する冷間加工された部品の番号を併記している）を転炉により溶製し、連続鋳造法の下で鋼片とした後、φ（直径）１２ｍｍの線材に圧延した。その後、線材を加熱→（熱間加工）→冷却という熱処理を行った。この熱処理は、表３に示すように、ａ〜ｊのパターンで行なった。更に、表３に示される条件の加熱処理の後、１０分以上、好ましくは３０分以上の保持時間を設けることが望ましい。
【００６８】
次いで、上記の加熱処理を施した線材の中心部よりφ（直径）４ｍｍ×Ｌ（長さ）６ｍｍの試験片を切り出した。
【００６９】
表１および表２中の「Ｎ」は全Ｎ量（質量％）、「固溶Ｎ」は固溶Ｎ量（質量％）、「Ｎ化合物」は、Ｎ化合物量（質量％）を示す。固溶Ｎ量は、上述の通り、ＪＩＳ  Ｇ  １２２８に準拠し、鋼中の全Ｎ量からＮ化合物量を差し引くことにより算出した。
【００７０】
【表１】
2008260983.tif 000002
【００７１】
【表２】
2008260983.tif 000003
【００７２】
【表３】
2008260983.tif 000004
【００７３】
次に、表１および表２に記載の試験片を、加工歪み速度：０．００１〜２４０／ｓ、加工温度：２０〜４００℃、圧縮率：２０〜８０％の加工条件で、容量２００ｋＮの加工フォーマスタ試験装置を用いて鍛造し、部品に加工した。加工歪み速度は、加工中（塑性変形中）の歪み速度の平均値を用いた。
【００７４】
得られた部品について、実体顕微鏡を用い、観察倍率２０倍で表面を観察して、割れの有無を確認した。各部品の加工条件、割れの有無および変形抵抗を表４および表５に示す。
【００７５】
また、荷重：１０００ｇ、測定位置：試験片断面のＤ／４位置中央部（Ｄ：部品直径）、および測定回数：５回の条件で、マイクロビッカース硬さ試験機を用いて、部品のビッカース硬さ（Ｈｖ）を測定した。各部品の硬さ（Ｈｖ）を表４および表５に示す。
【００７６】
【表４】
2008260983.tif 000005
【００７７】
【表５】
2008260983.tif 000006
【００７８】
本実施例では、部品に割れが無く、かつ、部品硬さに対して鋼の変形抵抗が低い鋼（具体的には上記（２）式を満たすもの）を、冷間加工性に優れると判定した。なお、部品強度としては、ビッカース硬さが２４０（Ｈｖ）以上であることが推奨される。
【００７９】
なお、表４および表５には、各試験片が上記（２）式を満たすか否かを示しており、（２）式を満たす場合には「○」、（２）式を満たさない場合には「×」を記入している。
【００８０】
表４および表５の結果より、以下のように考察することができる。
【００８１】
部品Ｎｏ．２〜５（鋼記号１Ｂ〜１Ｅ）、部品Ｎｏ．８〜１３（鋼記号１Ｈ〜１Ｍ）、部品Ｎｏ．１６〜２３（鋼記号１Ｐ〜１Ｗ）、部品Ｎｏ．３０（鋼記号２Ｄ）、部品Ｎｏ．３５〜３６（鋼記号２Ｅ）、部品Ｎｏ．３９〜４１（鋼記号２Ｈ〜２Ｊ）、部品Ｎｏ．４３〜４９（鋼記号２Ｌ〜２Ｒ）、部品Ｎｏ．５１（鋼記号２Ｔ）、部品Ｎｏ．５５〜５６（鋼記号２Ｘ〜２Ｙ）、部品Ｎｏ．５８〜７６（鋼記号３Ａ〜３Ｓ）は、いずれも本発明の規定を満足する鋼種を用い、本発明で推奨する方法で高速冷間加工を施した例である。上記の部品Ｎｏ．で示した高速冷間加工部品（線材・棒鋼）は全て冷間加工性と強度（硬さ）とのバランス、及び耐割れ性に優れている。
【００８２】
これに対し、本発明で特定する要件を満足しない以下の例は、それぞれ説明するように、高速冷間加工された部品に割れが発生するか、冷間加工性と強度（硬さ）とのバランスが悪い（上記（２）式を満たさない）。
【００８３】
部品Ｎｏ．１はＣ量が少ない鋼記号１Ａを使用した例であり、加工後に割れが発生する。
部品Ｎｏ．６はＣ量が多い鋼記号１Ｆを使用した例であり、Ｃが所定の範囲を超えているため、割れが発生する。
部品Ｎｏ．７はＳｉ量が少ない鋼記号１Ｇを使用した例であり、Ｓｉが所定の範囲より少ないため、割れが発生する。
部品Ｎｏ．１４はＳｉ量が多い鋼記号１Ｎを使用した例であり、Ｓｉが所定の範囲を超えているため、割れが発生する。
部品Ｎｏ．１５はＭｎ量が少ない鋼記号１Ｏを使用した例であり、Ｍｎが所定の範囲より少ないため、割れが発生する。
部品Ｎｏ．２４はＭｎ量が多い鋼記号１Ｘを使用した例であり、Ｍｎが所定の範囲を超えているため、割れが発生する。
部品Ｎｏ．２５及びＮｏ．２６はＰ量が多い鋼記号１Ｙ及び１Ｚを使用した例であり、Ｐが所定の範囲を超えているため、割れが発生する。
部品Ｎｏ．２７及びＮｏ．２８はＳ量が多い鋼記号２Ａ及び２Ｂを使用した例であり、Ｓが所定の範囲を超えているため、割れが発生する。
部品Ｎｏ．２９はＮ量が少ない鋼記号２Ｃを使用した例であり、Ｎが所定の範囲より少なく、固溶Ｎ量が少ないため、冷間加工性と硬さとのバランスが悪い。
部品Ｎｏ．４２はＮ量が多い鋼記号２Ｋを使用した例であり、Ｎが所定の範囲を超えているため、割れが発生する。
部品Ｎｏ．３１〜３４は本発明の規定を満たす成分組成の鋼記号２Ｅの鋼材を用いているが、高速冷間加工時の歪み速度が遅く、動的歪み時効が発生し、割れが起こる。
部品Ｎｏ．３７〜３８は本発明の規定を満たす成分組成の鋼記号２Ｆ〜２Ｇの鋼材を用いているが、高速冷間加工時の温度が高く、動的歪み時効が発生し、割れが起こる。
【００８４】
部品Ｎｏ．５０はＡｌ量が多く、（１）式を満たさない鋼記号２Ｓを使用した例であり、冷間加工性と硬さとのバランスが悪い。
部品Ｎｏ．５２はＡｌ量、Ｂ量が多く、（１）式を満たさない鋼記号２Ｕを使用した例であり、冷間加工性と硬さとのバランスが悪い。
部品Ｎｏ．５３はＴｉ量が多く、（１）式を満たさない鋼記号２Ｖを使用した例であり、冷間加工性と硬さとのバランスが悪い。
部品Ｎｏ．５４はＶ量が多く、（１）式を満たさない鋼記号２Ｗを使用した例であり、冷間加工性と硬さとのバランスが悪い。
部品Ｎｏ．５７はＴｉ量、Ｖ量、Ｂ量のそれぞれが多く、（１）式を満たさない鋼記号２Ｚを使用した例であり、冷間加工性と硬さとのバランスが悪い。